КОРРОЗИОННО-СТОЙКАЯ ВЫСОКОПРОЧНАЯ НЕМАГНИТНАЯ СТАЛЬ И СПОСОБ ЕЕ ТЕРМОДЕФОРМАЦИОННОЙ ОБРАБОТКИ

1. Сталь коррозионно-стойкая высокопрочная немагнитная, включающая углерод, кремний, марганец, хром, никель, молибден, ванадий, кальций, ниобий, азот и железо, отличающаяся тем, что в нее дополнительно введены натрий, магний и алюминий, нормировано содержание примесных элементов - серы, фосфора, свинца, висмута, олова, мышьяка, меди при следующем соотношении компонентов:
углерод
0,02-0,06
кремний
0,10-0,60
марганец
9,5-12,5
хром
19,0-21,0
никель
4,5-7,5
молибден
1,2-2,0
ванадий
0,08-0,22
кальций
0,005-0,010
натрий
0,005-0,010
ниобий
0,05-0,15
магний
0,0005-0,001
азот
0,40-0,60
алюминий
0,005-0,01
сера
0,003-0,012
фосфор
0,004-0,025
свинец
0,0002-0,005
висмут
0,0002-0,005
олово
0,0002-0,005
мышьяк
0,0002-0,005
медь
0,05-0,2
железо
остальное
при этом должны соблюдаться следующие условия:
,
(%C-0,02)·8,3≤%Nb+%V
2. Способ термодеформационной обработки коррозионно-стойкой высокопрочной немагнитной стали, включающий нагрев слитков и два этапа термодеформационной обработки с фиксацией суммарной степени деформации на втором этапе, отличающийся тем, что на первом этапе слитки деформируют на пластины в температурном диапазоне 1240-1000°C с суммарной степенью деформации 40-94%, при этом соотношение толщины пластины к толщине листа равно 2,5-3,5, далее пластины охлаждают на воздухе для контроля качества поверхности и ее зачистки, на втором этапе полученные пластины деформируют в диапазоне температур 1240-1000°C с суммарной степенью деформации 45-65% по 10-14% за проход с последующим подстуживанием на воздухе до 1000-950°С, контролем температуры по поверхности листа и проводят окончательную деформацию за 2-3 прохода по 8-12% за проход с последующим ускоренным охлаждением листа 10-50°С/сек до температуры 100-150°С по поверхности листа и дальнейшим охлаждением на воздухе.